【手続補正書】
【提出日】平成24年8月9日(2012.8.9)
【手続補正１】
【補正対象書類名】特許請求の範囲
【補正対象項目名】全文
【補正方法】変更
【補正の内容】
【特許請求の範囲】
【請求項１】
チタン（Ｔｉ）、ジルコニウム（Ｚｒ）、ハフニウム（Ｈｆ）、タンタル（Ｔａ）、ニオブ（Ｎｂ）、バナジウム（Ｖ）、ニッケル（Ｎｉ）、コバルト（Ｃｏ）、モリブデン（Ｍｏ）、マンガン（Ｍｎ）および鉄（Ｆｅ）からなる群から選択される１種以上の反応性金属の粉末と、銀（Ａｇ）、スズ（Ｓｎ）、ビスマス（Ｂｉ）、鉛（Ｐｂ）、アンチモン（Ｓｂ）、亜鉛（Ｚｎ）、ゲルマニウム（Ｇｅ）、リン（Ｐ）、金（Ａｕ）、カドミウム（Ｃｄ）、ベリリウム（Ｂｅ）およびテルル（Ｔｅ）からなる群から選択される１種以上の非反応性金属とを含有する多元素の、微細な、球状の金属粉末の製造方法であって、次の順次連続的なステップ、すなわち、
ａ．熱揮発性溶剤に溶解した熱分解可能な反応性金属含有化合物および非反応性金属含有化合物の混合物の溶液を形成するステップと、
ｂ．キャリアガス中に分散されたステップＡの溶液の微細な液滴から本質的に構成されるエーロゾルを形成するステップであって、その液滴の濃度は、液滴の衝突と引き続く合体とによって液滴濃度が１０％低下する結果になる濃度未満であるステップと、
ｃ．前記エーロゾルを、前記反応性金属含有化合物および非反応性金属含有化合物の分解温度を超えるが、結果として得られる多金属合金の溶融点未満の操作温度に加熱するステップであって、それによって、（１）前記溶剤が揮発し、（２）前記反応性金属含有化合物および非反応性金属含有化合物が分解して微細な粒子が形成され、（３）その粒子が合金を形成しかつ高密度化されるステップと、
ｄ．少なくとも１種の反応性金属粉末および１種の非反応性金属粉末を含有する前記多元素の、微細な、球状の金属粉末を、キャリアガスと反応副生物と溶剤揮発生成物とから分離するステップと、
を含む方法。
【請求項２】
前記温度が３００℃〜１６００℃である、請求項１に記載の方法。
【請求項３】
前記キャリアガスが、前記多金属粒子に含まれる金属と反応しない不活性気体である、請求項１に記載の方法。
【請求項４】
ステップａにおいて、共溶剤が、還元剤として作用するように添加される、請求項１に記載の方法。
【請求項５】
１種以上の反応性金属および１種以上の非反応性金属を含有する多元素の、微細な、球状の金属粉末の組成物であって、前記反応性金属は、チタン（Ｔｉ）、ジルコニウム（Ｚｒ）、ハフニウム（Ｈｆ）、タンタル（Ｔａ）、ニオブ（Ｎｂ）、バナジウム（Ｖ）、ニッケル（Ｎｉ）、コバルト（Ｃｏ）、モリブデン（Ｍｏ）、マンガン（Ｍｎ）および鉄（Ｆｅ）からなる群から選択される金属またはそれらの混合物を含み、前記非反応性金属は、銀（Ａｇ）、スズ（Ｓｎ）、ビスマス（Ｂｉ）、鉛（Ｐｂ）、アンチモン（Ｓｂ）、亜鉛（Ｚｎ）、ゲルマニウム（Ｇｅ）、リン（Ｐ）、金（Ａｕ）、カドミウム（Ｃｄ）、ベリリウム（Ｂｅ）およびテルル（Ｔｅ）からなる群から選択される金属またはそれらの混合物を含み、さらに、前記粉末の粒子径は、直径５００ナノメートル〜５マイクロメートルの範囲内にある、多元素の、微細な、球状の金属粉末の組成物。
【請求項６】
有機媒体と、多元素の、微細な、球状の金属粉末、または多元素の、微細な、球状の金属粉末の混合物とを含む厚膜組成物であって、この金属粉末は、（ａ）１種以上の反応性金属と、（ｂ）１種以上の非反応性金属とを含有する金属粉末組成物を含み、前記反応性金属は、チタン（Ｔｉ）、ジルコニウム（Ｚｒ）、ハフニウム（Ｈｆ）、タンタル（Ｔａ）、ニオブ（Ｎｂ）、バナジウム（Ｖ）、ニッケル（Ｎｉ）、コバルト（Ｃｏ）、モリブデン（Ｍｏ）、マンガン（Ｍｎ）および鉄（Ｆｅ）からなる群から選択される金属を含み、前記非反応性金属は、銀（Ａｇ）、スズ（Ｓｎ）、ビスマス（Ｂｉ）、鉛（Ｐｂ）、アンチモン（Ｓｂ）、亜鉛（Ｚｎ）、ゲルマニウム（Ｇｅ）、リン（Ｐ）、金（Ａｕ）、カドミウム（Ｃｄ）、ベリリウム（Ｂｅ）およびテルル（Ｔｅ）からなる群から選択される金属またはそれらの混合物を含み、さらに、前記金属合金の粉末は請求項１に記載の方法によって作製される、厚膜組成物。
【請求項７】
請求項５に記載の前記多元素の、微細な、反応性金属合金の粉末からシリコン太陽電池上に形成される電極であって、前記多元素の、微細な、反応性金属合金の粉末は、シリコン太陽電池の窒化ケイ素の表面上に堆積され、かつ、窒化ケイ素を反応性の金属窒化物およびケイ化物に転化するように焼成されている、電極。
【請求項８】
請求項５に記載の前記多元素の、微細な、球状の、反応性金属合金の粉末からシリコン太陽電池上に形成される電極であって、前記多元素合金の粉末は、シリコン太陽電池の窒化ケイ素の表面上に堆積され、かつ、ｎ型シリコンに対する低ショットキー障壁高さの接点と、付加的に電流キャリアの金属電極とを形成するように焼成されている、電極。
【手続補正２】
【補正対象書類名】明細書
【補正対象項目名】００４８
【補正方法】変更
【補正の内容】
【００４８】
【表１】
2012500332.tif 000001
本発明は以下の実施の態様を含むものである。
１．チタン（Ｔｉ）、ジルコニウム（Ｚｒ）、ハフニウム（Ｈｆ）、タンタル（Ｔａ）、ニオブ（Ｎｂ）、バナジウム（Ｖ）、ニッケル（Ｎｉ）、コバルト（Ｃｏ）、モリブデン（Ｍｏ）、マンガン（Ｍｎ）および鉄（Ｆｅ）からなる群から選択される１種以上の反応性金属の粉末と、銀（Ａｇ）、スズ（Ｓｎ）、ビスマス（Ｂｉ）、鉛（Ｐｂ）、アンチモン（Ｓｂ）、亜鉛（Ｚｎ）、ゲルマニウム（Ｇｅ）、リン（Ｐ）、金（Ａｕ）、カドミウム（Ｃｄ）、ベリリウム（Ｂｅ）およびテルル（Ｔｅ）からなる群から選択される１種以上の非反応性金属とを含有する多元素の、微細な、球状の金属粉末の製造方法であって、次の順次連続的なステップ、すなわち、
ａ．熱揮発性溶剤に溶解した熱分解可能な反応性金属含有化合物および非反応性金属含有化合物の混合物の溶液を形成するステップと、
ｂ．キャリアガス中に分散されたステップＡの溶液の微細な液滴から本質的に構成されるエーロゾルを形成するステップであって、その液滴の濃度は、液滴の衝突と引き続く合体とによって液滴濃度が１０％低下する結果になる濃度未満であるステップと、
ｃ．前記エーロゾルを、前記反応性金属含有化合物および非反応性金属含有化合物の分解温度を超えるが、結果として得られる多金属合金の溶融点未満の操作温度に加熱するステップであって、それによって、（１）前記溶剤が揮発し、（２）前記反応性金属含有化合物および非反応性金属含有化合物が分解して微細な粒子が形成され、（３）その粒子が合金を形成しかつ高密度化されるステップと、
ｄ．少なくとも１種の反応性金属粉末および１種の非反応性金属粉末を含有する前記多元素の、微細な、球状の金属粉末を、キャリアガスと反応副生物と溶剤揮発生成物とから分離するステップと、
を含む方法。
２．前記温度が３００℃〜１６００℃である、前記１に記載の方法。
３．前記キャリアガスが、前記多金属粒子に含まれる金属と反応しない不活性気体である、前記１に記載の方法。
４．前記キャリアガスが窒素である、前記３に記載の方法。
５．前記キャリアガスが還元性の気体である、前記３に記載の方法。
６．前記キャリアガスが、４％の水素ガスを含む窒素ガスである、前記３に記載の方法。
７．ステップａにおいて、共溶剤が、還元剤として作用するように添加される、前記１に記載の方法。
８．前記共溶剤の還元剤が１〜５個の炭素を有する有機化合物である、前記７に記載の方法。
９．前記共溶剤の還元剤がアルコールである、前記８に記載の方法。
１０．前記共溶剤が、前記溶液の約１容積％〜約５０容積％の量で存在する、前記７に記載の方法。
１１．１種以上の反応性金属および１種以上の非反応性金属を含有する多元素の、微細な、球状の金属粉末の組成物であって、前記反応性金属は、チタン（Ｔｉ）、ジルコニウム（Ｚｒ）、ハフニウム（Ｈｆ）、タンタル（Ｔａ）、ニオブ（Ｎｂ）、バナジウム（Ｖ）、ニッケル（Ｎｉ）、コバルト（Ｃｏ）、モリブデン（Ｍｏ）、マンガン（Ｍｎ）および鉄（Ｆｅ）からなる群から選択される金属またはそれらの混合物を含み、前記非反応性金属は、銀（Ａｇ）、スズ（Ｓｎ）、ビスマス（Ｂｉ）、鉛（Ｐｂ）、アンチモン（Ｓｂ）、亜鉛（Ｚｎ）、ゲルマニウム（Ｇｅ）、リン（Ｐ）、金（Ａｕ）、カドミウム（Ｃｄ）、ベリリウム（Ｂｅ）およびテルル（Ｔｅ）からなる群から選択される金属またはそれらの混合物を含み、さらに、前記粉末の粒子径は、直径５００ナノメートル〜５マイクロメートルの範囲内にある、多元素の、微細な、球状の金属粉末の組成物。
１２．前記反応性金属の含有量が１〜２５重量パーセントである、前記１１に記載の多元素の金属粉末。
１３．有機媒体と、多元素の、微細な、球状の金属粉末、または多元素の、微細な、球状の金属粉末の混合物とを含む厚膜組成物であって、この金属粉末は、（ａ）１種以上の反応性金属と、（ｂ）１種以上の非反応性金属とを含有する金属粉末組成物を含み、前記反応性金属は、チタン（Ｔｉ）、ジルコニウム（Ｚｒ）、ハフニウム（Ｈｆ）、タンタル（Ｔａ）、ニオブ（Ｎｂ）、バナジウム（Ｖ）、ニッケル（Ｎｉ）、コバルト（Ｃｏ）、モリブデン（Ｍｏ）、マンガン（Ｍｎ）および鉄（Ｆｅ）からなる群から選択される金属を含み、前記非反応性金属は、銀（Ａｇ）、スズ（Ｓｎ）、ビスマス（Ｂｉ）、鉛（Ｐｂ）、アンチモン（Ｓｂ）、亜鉛（Ｚｎ）、ゲルマニウム（Ｇｅ）、リン（Ｐ）、金（Ａｕ）、カドミウム（Ｃｄ）、ベリリウム（Ｂｅ）およびテルル（Ｔｅ）からなる群から選択される金属またはそれらの混合物を含み、さらに、前記金属合金の粉末は前記１に記載の方法によって作製される、厚膜組成物。
１４．前記１１に記載の前記多元素の、微細な、反応性金属合金の粉末からシリコン太陽電池上に形成される電極であって、前記多元素の、微細な、反応性金属合金の粉末は、シリコン太陽電池の窒化ケイ素の表面上に堆積され、かつ、窒化ケイ素を反応性の金属窒化物およびケイ化物に転化するように焼成されている、電極。
１５．前記１１に記載の前記多元素の、微細な、球状の、反応性金属合金の粉末からシリコン太陽電池上に形成される電極であって、前記多元素合金の粉末は、シリコン太陽電池の窒化ケイ素の表面上に堆積され、かつ、ｎ型シリコンに対する低ショットキー障壁高さの接点と、付加的に電流キャリアの金属電極とを形成するように焼成されている、電極。
１６．前記１１に記載の前記多元素の、微細な、球状の、反応性金属合金の粉末の金属組成物からシリコン太陽電池上に形成される電極であって、前記多元素合金の粉末は、還元性雰囲気または真空において、６５０℃〜９５０℃の温度で焼成されている、電極。